(57)【要約】      （修正有）【課題】金属を含まずとも、金属調光沢を発現し得る高分子色素であって、簡便な方法により膜を形成することができる高分子色素、その製造方法及び該高分子色素を含む膜の提供。【解決手段】式(I)：2013203785.tif 000013（式中、Ｒ1は、置換基を有してもよい単環式炭素環基、縮合多環式炭素環基、単環式複素環基、縮合多環式複素環基、又は環集合基を示し、Ｒ2は2価のスチルベン基（−Ｃ6Ｈ4−ＣＨ2＝ＣＨ2−Ｃ6Ｈ4−）又は2価のアゾベンゼン基（−Ｃ6Ｈ4−Ｎ＝Ｎ−Ｃ6Ｈ4−）を示し、Ｒ3及びＲ4は、それぞれ同一でも異なっていてもよく、炭素数1〜10のアルキル基を示す。）で表される繰り返し単位を有し、数平均分子量が1,100〜500,000である高分子色素、その製造方法、及び該高分子色素を含む膜。【選択図】なし【特許請求の範囲】
【請求項１】
式(I)：
【化１】
2013203785.tif 000010
（式中、Ｒ1は、置換基を有してもよい単環式炭素環基、置換基を有してもよい縮合多環式炭素環基、置換基を有してもよい単環式複素環基、置換基を有してもよい縮合多環式複素環基、又は置換基を有してもよい環集合基を示し、Ｒ2は2価のスチルベン基（−Ｃ6Ｈ4−ＣＨ2＝ＣＨ2−Ｃ6Ｈ4−）又は2価のアゾベンゼン基（−Ｃ6Ｈ4−Ｎ＝Ｎ−Ｃ6Ｈ4−）を示し、Ｒ3及びＲ4は、それぞれ同一でも異なっていてもよく、炭素数1〜10のアルキル基を示す。ただし、Ｒ2がアゾベンゼン基の場合、Ｒ1は、置換基を有してもよい単環式炭素環基を除く。）
で表される繰り返し単位を有し、数平均分子量が1,100〜500,000である高分子色素。
【請求項２】
式(I)において、Ｒ1が、置換基を有してもよい単環式炭素環基、置換基を有してもよい縮合多環式複素環基、又は置換基を有してもよい環集合基であり、Ｒ2が2価のスチルベン基である請求項１記載の高分子色素。
【請求項３】
式(I)において、Ｒ1が、置換基を有してもよい縮合多環式複素環基、又は置換基を有してもよい環集合基であり、Ｒ2が2価のアゾベンゼン基である請求項１記載の高分子色素。
【請求項４】
式(II)：
【化２】
2013203785.tif 000011
（式中、Ｒ1は、置換基を有してもよい単環式炭素環基、置換基を有してもよい縮合多環式炭素環基、置換基を有してもよい単環式複素環基、置換基を有してもよい縮合多環式複素環基、又は置換基を有してもよい環集合基を示し、Ｒ３及びＲ４は、それぞれ同一でも異なっていてもよく、炭素数1〜10のアルキル基を示す。）
で表されるアミノ化合物と、式(III)：
Ｘ−Ｒ2−Ｘ          (III)
（式中、Ｒ2は2価のスチルベン基（−Ｃ6Ｈ4−ＣＨ2＝ＣＨ2−Ｃ6Ｈ4−）又は2価のアゾベンゼン基（−Ｃ6Ｈ4−Ｎ＝Ｎ−Ｃ6Ｈ4−）を示し、Ｘはハロゲン原子を示す。）
で表されるジハロゲノ化合物とを、パラジウム化合物及びホスフィン化合物を含む触媒と塩基の存在下、反応させることを特徴とする、式(I)：
【化３】
2013203785.tif 000012
（式中、Ｒ1、Ｒ2、Ｒ3及びＲ4は前記と同じ。ただし、Ｒ2がアゾベンゼン基の場合、Ｒ1は、置換基を有してもよい単環式炭素環基を除く。）
で表される繰り返し単位を有し、数平均分子量が1,100〜500,000である高分子色素の製造方法。
【請求項５】
請求項１〜３いずれか記載の高分子色素を含む膜。
【発明の詳細な説明】
【技術分野】
【０００１】
本発明は、自動車、通信機器(携帯電話、PDA、リモコン、携帯情報端末、電子辞書、電子手帳等)、家電機器、建築部材等の各種工業材料等に用いられ得る高分子色素、その製造方法、及び該高分子色素を含む膜に関する。
【背景技術】
【０００２】
現在、自動車分野をはじめとする各種家電機器や建築部材等あらゆる部材に対して機能に加えてデザイン性や装飾性が求められており、様々な加飾が施されている。
【０００３】
これらの中で高輝度な金属調光沢を有する材料は、高級感のある加飾材料として多くの用途で用いられている。
【０００４】
金属調光沢材料としては、例えば、アルミニウム、金、銀等の金属を含有する金属調光沢材料が開示されている（特許文献１参照）。また、金属を含有しない金属調光沢材料として、傾斜多層構造に基づく発色現象を使用した光沢フィルムが開示されている（特許文献２、３参照）。
【先行技術文献】
【特許文献】
【０００５】
【特許文献１】特開２０００−１７８４７８号公報
【特許文献２】特開２００９−１６４０２９号公報
【特許文献３】特開２０１０−０５０５９８号公報
【発明の概要】
【発明が解決しようとする課題】
【０００６】
しかしながら、金属を含有する材料の場合、電磁波を透過しないため、情報通信ネットワークや通信サービスが発達したユビキタス社会での種々の無線通信機器への利用が著しく制限される。また、傾斜多層構造に基づく材料の場合、光の波長もしくはそれ以下の微細な凹凸構造・配列を必要とするため、高度な積層技術を必要とするといった問題や色調が銀色のみに限られているといった問題がある。
【０００７】
また、代表的な金属調光沢の加飾方法であるメッキ処理では、多量の重金属を含む廃液の処理が必要となること、一方、薬品を使用しない場合には、マグネトロンスパッタ等の高価な真空成膜装置が必要であるといった問題がある。
【０００８】
本発明の課題は、金属を含まずとも、金属調光沢を発現し得る高分子色素であって、簡便な方法により膜を形成することができる高分子色素、その製造方法及び該高分子色素を含む膜を提供することにある。
【課題を解決するための手段】
【０００９】
本発明者らは、上記課題を解決するために鋭意検討した結果、有機色素を特定の繰り返し単位を有するポリマー主鎖の構成成分とすることで、金属調光沢を発現し得る高分子色素が得られることを見出し、本発明を完成するに至った。
【００１０】
本発明は、
〔１〕  式(I)：
【００１１】
【化１】
2013203785.tif 000002
【００１２】
（式中、Ｒ1は、置換基を有してもよい単環式炭素環基、置換基を有してもよい縮合多環式炭素環基、置換基を有してもよい単環式複素環基、置換基を有してもよい縮合多環式複素環基、又は置換基を有してもよい環集合基を示し、Ｒ2は2価のスチルベン基（−Ｃ6Ｈ4−ＣＨ2＝ＣＨ2−Ｃ6Ｈ4−）又は2価のアゾベンゼン基（−Ｃ6Ｈ4−Ｎ＝Ｎ−Ｃ6Ｈ4−）を示し、Ｒ3及びＲ4は、それぞれ同一でも異なっていてもよく、炭素数1〜10のアルキル基を示す。ただし、Ｒ2がアゾベンゼン基の場合、Ｒ1は、置換基を有してもよい単環式炭素環基を除く。）
で表される繰り返し単位を有し、数平均分子量が1,100〜500,000である高分子色素、
〔２〕  式(II)：
【００１３】
【化２】
2013203785.tif 000003
【００１４】
（式中、Ｒ1は、置換基を有してもよい単環式炭素環基、置換基を有してもよい縮合多環式炭素環基、置換基を有してもよい単環式複素環基、置換基を有してもよい縮合多環式複素環基、又は置換基を有してもよい環集合基を示し、Ｒ３及びＲ４は、それぞれ同一でも異なっていてもよく、炭素数1〜10のアルキル基を示す。）
で表されるアミノ化合物と、式(III)：
Ｘ−Ｒ2−Ｘ          (III)
（式中、Ｒ2は2価のスチルベン基（−Ｃ6Ｈ4−ＣＨ2＝ＣＨ2−Ｃ6Ｈ4−）又は2価のアゾベンゼン基（−Ｃ6Ｈ4−Ｎ＝Ｎ−Ｃ6Ｈ4−）を示し、Ｘはハロゲン原子を示す。）
で表されるジハロゲノ化合物とを、パラジウム化合物及びホスフィン化合物を含む触媒と塩基の存在下、反応させることを特徴とする、式(I)：
【００１５】
【化３】
2013203785.tif 000004
【００１６】
（式中、Ｒ1、Ｒ2、Ｒ3及びＲ4は前記と同じ。ただし、Ｒ2がアゾベンゼン基の場合、Ｒ1は、置換基を有してもよい単環式炭素環基を除く。）
で表される繰り返し単位を有し、数平均分子量が1,100〜500,000である高分子色素の製造方法、並びに
〔３〕  前記〔１〕記載の高分子色素を含む膜
に関する。
【発明の効果】
【００１７】
本発明の高分子色素は、金属を含まずとも、金属調光沢を発現し得る高分子色素であって、簡便な方法により膜を形成することができるという効果を奏するものである。本発明の高分子色素は、金属を含まないために、従来の、電磁波の透過性や製造過程における環境負荷等の課題を解決することができ、また、金属の錆が問題となる用途での金属調の加飾が可能となる。
【図面の簡単な説明】
【００１８】
【図１】実施例１で得られた高分子色素(1-1)の1H NMRスペクトルである。
【図２】実施例２で得られた高分子色素(1-2)の1H NMRスペクトルである。
【図３】実施例３で得られた高分子色素(1-3)の1H NMRスペクトルである。
【図４】実施例４で得られた高分子色素(1-4)の1H NMRスペクトルである。
【図５】実施例５で得られた高分子色素(1-5)の1H NMRスペクトルである。
【発明を実施するための形態】
【００１９】
本発明の高分子色素は、式(I)：
【００２０】
【化４】
2013203785.tif 000005
【００２１】
（式中、Ｒ1は、置換基を有してもよい単環式炭素環基、置換基を有してもよい縮合多環式炭素環基、置換基を有してもよい単環式複素環基、置換基を有してもよい縮合多環式複素環基、又は置換基を有してもよい環集合基を示し、Ｒ2は2価のスチルベン基（−Ｃ6Ｈ4−ＣＨ2＝ＣＨ2−Ｃ6Ｈ4−）又は2価のアゾベンゼン基（−Ｃ6Ｈ4−Ｎ＝Ｎ−Ｃ6Ｈ4−）を示し、Ｒ３及びＲ４は、それぞれ同一でも異なっていてもよく、炭素数1〜10のアルキル基を示す。ただし、Ｒ2がアゾベンゼン基の場合、Ｒ1は、置換基を有してもよい単環式炭素環基を除く）
で表される繰り返し単位を有する高分子化合物である。
【００２２】
本発明の高分子色素は、ポリマーに導入する有機色素の種類によって、金属調光沢を発現することができる。本発明で得られる高分子色素が金属調光沢を発現する理由の詳細は不明であるが、有機色素の高い吸光係数とポリマー主鎖中での分子内電荷移動錯体の形成が関与しているものと考えられる。
【００２３】
また、本発明の高分子色素は、金属を含まないために、従来の、電磁波の透過性や製造過程における環境負荷等の課題を解決することができ、金属の錆が問題となる用途での金属調の加飾が可能となる等の特徴を有する。従って、本発明の高分子色素を用いて、各種工業材料、特に、自動車、通信機器(携帯電話、PDA、リモコン、携帯情報端末、電子辞書、電子手帳等)、家電機器、建築部材等に金属調光沢を付与することができ、高級感を高めることで、デザイン性や装飾性を著しく向上することができる。
【００２４】
本発明の高分子色素の数平均分子量は、1,100〜500,000であり、好ましくは1,400〜200,000、より好ましくは2,000〜100,000、さらに好ましくは2,000〜50,000である。高分子色素の数平均分子量が1,100未満であると、高分子色素を使用する際での、成膜性が不十分となるおそれがある。また、高分子色素の数平均分子量が500,000を超えると、高分子色素の溶液を調製する際に溶媒への溶解性が不十分となるために、膜原料としての使用が困難になるおそれがある。
【００２５】
また、本発明の高分子色素の重量平均分子量は、高分子色素を使用する際での耐久性の観点から、1,100〜1,000,000が好ましく、1,400〜200,000がより好ましく、2,000〜50,000がさらに好ましい。
【００２６】
式(I)において、Ｒ1は、置換基を有してもよい単環式炭素環基、置換基を有してもよい縮合多環式炭素環基、置換基を有してもよい単環式複素環基、置換基を有してもよい縮合多環式複素環基、又は置換基を有してもよい環集合基を示し、Ｒ2は2価のスチルベン基または2価のアゾベンゼン基を示す。ただし、Ｒ2がアゾベンゼン基の場合、Ｒ1は、置換基を有してもよい単環式炭素環基を除く。
【００２７】
単環式炭素環基は、炭素数が3〜10の単環式炭素環基が好ましい。かかる単環式炭素環基としては、シクロプロピレン基、シクロヘキシレン基、フェニレン基等が挙げられる。
【００２８】
縮合多環式炭素環基としては、2〜10個の炭素環が縮合した縮合多環式炭素環基が好ましい。かかる縮合多環式炭素環基としては、ナフチレン基、アントリレン基、ピレニレン基、ペンタレニレン基、インデニレン基、アズレニレン基、ヘプタレニレン基、アセナフチレン基、フルオレニレン基、フェナレニレン基、フェナントリレン基、フルオランテニレン基、トリフェニレニレン基、ペリレニレン基、クリセニレン基、ピセニレン基、ペンタセニレン基、コロネリレン基、オバレニレン基等が挙げられる。
【００２９】
単環式複素環基としては、ピリジレン基、ピリミジニレン基、フリレン基、チオフェニレン基、ピラジニレン基、ピリダジニレン基、ピペリジニレン基、ピペラジニレン基等が挙げられる。
【００３０】
縮合多環式複素環基としては、キノリレン基、ベンゾフラニレン基、イソベンゾフラニレン基、1-ベンゾチオフェニレン基、2-ベンゾチオフェニレン基、カルバゾリレン基、キサンテニレン基、イソキノリレン基、アクリジニレン基、キノキサリニレン基、クマリニレン基等が挙げられる。
【００３１】
環集合基としては、ジフェニレン基、ビシクロプロピレン基、ビシクロヘキシレン基、ビピリジニレン基、ビピリミジニレン基、ビフリレン基、ビチオフェニレン基、ビピラジニレン基、ビピリダジニレン基、ビピペリジニレン基、ビピペラジニレン基等が挙げられる。
【００３２】
前記の単環式炭素環基、縮合多環式炭素環基、単環式複素環基、縮合多環式複素環基、及び環集合基が有し得る置換基としては、炭素数1〜10のアルキル基、炭素数1〜10のアルコキシ基、炭素数1〜10のアルカノイル基、カルバモイル基、シアノ基等が挙げられる。
【００３３】
炭素数1〜10のアルキル基としては、メチル基、エチル基、n-プロピル基、イソプロピル基、n-ブチル基、イソブチル基、sec-ブチル基、tert-ブチル基、n-ペンチル基、イソペンチル基、ネオペンチル基、n-ヘキシル基、イソヘキシル基、n-オクチル基、n-デシル基等が挙げられる。
【００３４】
炭素数1〜10のアルコキシ基としては、メトキシ基、エトキシ基等が挙げられる。
【００３５】
炭素数1〜10のアルカノイル基としては、メタノイル基、エタノイル基等が挙げられる。
【００３６】
Ｒ1は、高分子色素の成膜性の観点から、置換基を有していてもよい単環式炭素環基、置換基を有してもよい縮合多環式複素環基、又は置換基を有していてもよい環集合基であることが好ましい。
【００３７】
本発明の高分子色素は、高分子色素の製造が容易である観点から、式(I)において、Ｒ1が、置換基を有してもよい単環式炭素環基、置換基を有してもよい縮合多環式複素環基、又は置換基を有してもよい環集合基であり、Ｒ2が2価のスチルベン基である化合物が好ましく、また、金属調の光沢が発現しやすい観点からは、式(I)において、Ｒ1が、置換基を有してもよい縮合多環式複素環基、又は置換基を有してもよい環集合基であり、Ｒ2が2価のアゾベンゼン基である化合物が好ましい。
【００３８】
式(I)において、Ｒ3及びＲ4は、それぞれ同一でも異なっていてもよく、炭素数1〜10のアルキル基を示す。
【００３９】
炭素数1〜10のアルキル基としては、メチル基、エチル基、n-プロピル基、イソプロピル基、n-ブチル基、イソブチル基、sec-ブチル基、tert-ブチル基、n-ペンチル基、イソペンチル基、ネオペンチル基、n-ヘキシル基、イソヘキシル基、n-オクチル基、n-デシル基等が挙げられる。
【００４０】
Ｒ3及びＲ4は、高分子色素の成膜性の観点から、それぞれn-オクチル基であることが好ましい。
【００４１】
本発明の高分子色素は、式(II)：
【００４２】
【化５】
2013203785.tif 000006
【００４３】
（式中、Ｒ1は、置換基を有してもよい単環式炭素環基、置換基を有してもよい縮合多環式炭素環基、置換基を有してもよい単環式複素環基、置換基を有してもよい縮合多環式複素環基、又は置換基を有してもよい環集合基を示し、Ｒ3及びＲ4は、それぞれ同一でも異なっていてもよく、炭素数1〜10のアルキル基を示す。）
で表されるアミノ化合物と、式(III)：
Ｘ−Ｒ2−Ｘ          (III)
（式中、Ｒ2は2価のスチルベン基（−Ｃ6Ｈ4−ＣＨ2＝ＣＨ2−Ｃ6Ｈ4−）又は2価のアゾベンゼン基（−Ｃ6Ｈ4−Ｎ＝Ｎ−Ｃ6Ｈ4−）を示し、Ｘはハロゲン原子を示す。）
で表されるジハロゲノ化合物とを、パラジウム化合物及びホスフィン化合物を含む触媒と塩基の存在下、反応させることにより製造することができる。
【００４４】
前記式(II)で表されるアミノ化合物の具体例としては、N,N’-ビスフェニル-1,4-フェニレンジアミン、N,N’-ビス(2-メチルフェニル)-1,4-フェニレンジアミン、N,N’-ビス(4-メチルフェニル)-1,4-フェニレンジアミン、N,N’-ビス(2-エチルフェニル)-1,4-フェニレンジアミン、N,N’-ビス(4-エチルフェニル)-1,4-フェニレンジアミン、N,N’-ビス(2-n-ブチルフェニル)-1,4-フェニレンジアミン、N,N’-ビス(4-n-ブチルフェニル)-1,4-フェニレンジアミン、N,N’-ビス(2-n-オクチルフェニル)-1,4-フェニレンジアミン、N,N’-ビス(4-n-オクチルフェニル)-1,4-フェニレンジアミン、N,N’-ビス(2-n-デシルフェニル)-1,4-フェニレンジアミン、N,N’-ビス(4-n-デシルフェニル)-1,4-フェニレンジアミン、N,N’-ビス(4-メチルフェニル)-4,4’-ジフェニレンジアミン、N,N’-ビス(4-エチルフェニル)-4,4’-ジフェニレンジアミン、N,N’-ビス(4-ブチルフェニル)-4,4’-ジフェニレンジアミン、N,N’-ビス(4-n-オクチルフェニル)-4,4’-ジフェニレンジアミン、N,N’-ビス(4-n-デシルフェニル)-4,4’-ジフェニレンジアミン、N,N’-ビス(4-メチルフェニル)-2,7-アクリジニレンジアミン、N,N’-ビス(4-エチルフェニル)-2,7-アクリジニレンジアミン、N,N’-ビス(4-ブチルフェニル)-2,7-アクリジニレンジアミン、N,N’-ビス(4-n-オクチルフェニル)-2,7-アクリジニレンジアミン、N,N’-ビス(4-n-デシルフェニル)-2,7-アクリジニレンジアミン、N,N’-ビス(4-メチルフェニル)-3,6-アクリジニレンジアミン、N,N’-ビス(4-エチルフェニル)-3,6-アクリジニレンジアミン、N,N’-ビス(4-ブチルフェニル)-3,6-アクリジニレンジアミン、N,N’-ビス(4-n-オクチルフェニル)-3,6-アクリジニレンジアミン、N,N’-ビス(4-n-デシルフェニル)-3,6-アクリジニレンジアミン等が挙げられる。これらの中では、入手が容易で、高分子色素を使用する際の成膜性が優れる観点から、N,N’-ビス(4-n-オクチルフェニル)-1,4-フェニレンジアミン、N,N’-ビス(4-n-オクチルフェニル)-4,4’-ジフェニレンジアミン及びN,N’-ビス(4-n-オクチルフェニル)-3,6-アクリジニレンジアミンが好ましい。
【００４５】
前記式(III)において、Ｘで表されるハロゲン原子としては、フッ素原子、塩素原子、臭素原子、ヨウ素原子等が挙げられるが、ジハロゲノ化合物の反応性が高くなる観点から、臭素原子が好ましい。
【００４６】
式(III)で表されるジハロゲノ化合物は、例えば、二酸化イオウの存在下でのジハロゲノ化、アンチモン、チタン、スズまたは亜鉛の元素単体又はその化合物を触媒としたジハロゲノ化等により、得られる。
【００４７】
式(II)で表されるアミノ化合物の使用量は、特に制限はないが、反応を円滑に進行させる観点から、式(III)で表されるジハロゲノ化合物1モルに対して、0.5モル以上が好ましく、使用量に応じた効果を得る観点から、1.5モル以下が好ましい。これらの観点から、式(II)で表されるアミノ化合物の使用量は、式(III)で表されるジハロゲノ化合物1モルに対して、0.5〜1.5モルであることが好ましく、0.9〜1.1モルであることがより好ましい。
【００４８】
反応は、官能基に対する許容性が高く、立体障害に強い触媒システムの下で行うことにより、より効率的に反応を促進することができる。かかる観点から、本発明では、触媒として、パラジウム化合物とホスフィン化合物を含む触媒を用いることが好ましい。
【００４９】
パラジウム化合物は、特に限定されるものではないが、ヘキサクロロパラジウム(IV)酸ナトリウム四水和物、ヘキサクロロパラジウム(IV)酸カリウム等の4価パラジウム化合物；塩化パラジウム(II)、臭化パラジウム(II)、酢酸パラジウム(II)、パラジウムアセチルアセトナート(II)、ジクロロビス(ベンゾニトリル)パラジウム(II)、ジクロロビス(アセトニトリル)パラジウム(II)、ジクロロビス(トリフェニルホスフィン)パラジウム(II)、ジクロロビス(トリ-o-トリルホスフィン)パラジウム(II)、ジクロロテトラアンミンパラジウム(II)、ジクロロ(シクロオクタ-1,5-ジエン)パラジウム(II)、パラジウムトリフルオロアセテート(II)等の2価パラジウム化合物；トリス(ジベンジリデンアセトン)二パラジウム(0)、トリス(ジベンジリデンアセトン)二パラジウムクロロホルム錯体(0)、テトラキス(トリフェニルホスフィン)パラジウム(0)等の0価パラジウム化合物等が挙げられる。これらの中では、高い反応活性を有する観点から、0価パラジウム化合物が好ましく、トリス(ジベンジリデンアセトン)二パラジウム(0)が最も反応活性が高く好適に用いられる。これらパラジウム化合物は、それぞれ単独で、あるいは2種以上を併用してもよい。
【００５０】
パラジウム化合物の使用量は、反応を円滑に進行させる観点から、ジハロゲノ化合物1モルに対してパラジウム換算で0.0001モル以上が好ましく、使用量に応じた効果を得る観点から、0.2モル以下が好ましい。これらの観点から、パラジウム化合物の使用量は、ジハロゲノ化合物1モルに対してパラジウム換算で0.0001〜0.2モルであることが好ましく、0.0002〜0.05モルであることがより好ましい。
【００５１】
ホスフィン化合物は、特に限定されるものではないが、トリ-tert-ブチルホスフィンテトラフルオロボレート、トリエチルホスフィン、トリ-tert-ブチルホスフィン、トリフェニルホスフィン、2,2’-ビス(ジフェニルホスフィノ)-1,1’-ビナフチル、1,1’-ビス(ジフェニルホスフィノ)フェロセン、N,N’-ジメチル-1-［1’,2-ビス(ジフェニルホスフィノ)フェロセニル］、9,9-ジメチル-4,5-ビス(ジフェニルホスフィノ)キサンテン等の配位子としてのキレート能を有するホスフィン化合物が挙げられる。これらの中では、高い反応活性を有する観点から、トリ-tert-ブチルホスフィンテトラフルオロボレート、2,2’-ビス(ジフェニルホスフィノ)-1,1’-ビナフチル、及び9,9-ジメチル-4,5-ビス(ジフェニルホスフィノ)キサンテンが好ましい。これらホスフィン化合物は、それぞれ単独で、あるいは2種以上を併用してもよい。
【００５２】
ホスフィン化合物の使用量は、反応を円滑に進行させる観点から、パラジウム化合物1モルに対して0.1モル以上が好ましく、使用量に応じた効果を得る観点から、20モル以下が好ましい。これらの観点から、ホスフィン化合物の使用量は、パラジウム化合物1モルに対して0.1〜20モルであることが好ましく、0.5〜10モルであることがさらに好ましい。
【００５３】
本発明において、前記のパラジウム化合物及びホスフィン化合物は、反応系にそれぞれ単独に加えても、あるいは、予め錯体の形に調製したものを添加してもよい。
【００５４】
本発明において、前記反応に用いられる塩基としては、特に限定されるものではないが、ナトリウムメトキシド、ナトリウムエトキシド、カリウムメトキシド、カリウムエトキシド、リチウム-tert-ブトキシド、ナトリウム-tert-ブトキシド、カリウム-tert-ブトキシド等のアルカリ金属アルコキシド等が挙げられる。なお、これら塩基は、それぞれ単独で、あるいは2種以上を併用してもよい。また、反応系にそれぞれをそのまま加えても、あるいは、アルカリ金属、水素化アルカリ金属及び水酸化アルカリ金属と、相当するアルコールとから調製したものを添加してもよい。
【００５５】
塩基の使用量は、収率の低下を防止する観点から、ジハロゲノ化合物1モルに対して、2モル以上が好ましく、使用量に応じた効果を得る観点から、30モル以下が好ましい。これらの観点から、塩基の使用量は、ジハロゲノ化合物1モルに対して、2〜30モルであることが好ましく、2〜10モルであることがより好ましい。
【００５６】
本発明において、必要に応じて前記反応に用いられる溶媒は、当該反応に対して不活性な溶媒であれば特に限定されず、例えば、ベンゼン、トルエン、キシレン等の芳香族炭化水素系溶媒；ジエチルエーテル、テトラヒドロフラン、ジオキサン等のエーテル系溶媒；アセトニトリル、ジメチルホルムアミド、ジメチルスルホキシド、ヘキサメチルホスホトリアミド等が挙げられる。これらの中では、溶媒のリサイクルが容易であることから、トルエン及びキシレンが好ましい。
【００５７】
溶媒の使用量は、特に制限されるものではないが、反応を円滑にさせる観点及び使用量に応じた効果を得る観点から、アミノ化合物100質量部に対して、200〜5,000質量部であることが好ましい。
【００５８】
反応の際の雰囲気には特に限定がない。該雰囲気は、大気であってもよく、例えば、窒素ガス等の不活性ガスであってもよい。
【００５９】
反応温度は、特に限定されないが、反応時間を制御する観点から、20℃以上が好ましく、副反応による収率の低下を防止する観点から、250℃以下が好ましい。これらの観点から、反応温度は、20〜250℃であることが好ましく、50〜150℃であることがより好ましい。反応時間は、反応温度により異なるために一概には言えないが、通常1〜72時間程度が好ましい。
【００６０】
かくして得られる本発明の高分子色素は、常法により、ろ過、洗浄して触媒等を除去した後、乾燥することにより単離することができる。
【００６１】
本発明の高分子色素を含む膜は、高度な積層技術を用いずとも得られる。例えば、クロロホルムのような溶媒に溶解させた後、キャストやコーティング等の簡便な方法により、金属調の光沢を有する薄膜フィルムを作製することができる。膜の厚みは、高分子色素を使用する際での耐久性及び高分子色素を使用して作製したフィルムの柔軟性の観点から、10〜200μmが好ましく、20〜120μmがより好ましい。
【実施例】
【００６２】
以下に、実施例により本発明を具体的に説明するが、本発明はこれら実施例によってなんら限定されるものではない。
【００６３】
後述の実施例１〜５における反応式を以下に、また、反応に用いられた化合物の置換基を表１に示す。
【００６４】
【化６】
2013203785.tif 000007
【００６５】
【表１】
2013203785.tif 000008
【００６６】
実施例１
冷却管、温度計及び攪拌機を備え付けた5mL容のシュレンク管に、N,N’-ビス(4-n-オクチルフェニル)-1,4-フェニレンジアミン72.7mg(0.15ミリモル)、4,4’-ジブロモ-trans-スチルベン50.7mg(0.15ミリモル)、トリス(ジベンジリデンアセトン)二パラジウム(0)(Pd2(dba)3)3.4mg(3.75マイクロモル)、トリ-tert-ブチルホスホニウムテトラフルオロボレート(P(t-Bu)3・HBF4)6.5mg(22.5マイクロモル)、ナトリウム-tert-ブトキシド(t-BuONa)43.2mg(0.45ミリモル)及びトルエン0.75mL(0.65mg)を仕込んだ。次いで、窒素雰囲気下で100℃まで昇温し、同温度で24時間反応させた。その後、反応液を室温まで冷却し、メタノール10mLに注ぎ、ポリマーを析出させた。その後、析出物をろ別し、エチレンジアミン四酢酸(EDTA)、純水、メタノール、及びヘキサンで順次洗浄した後、減圧乾燥して高分子色素(1-1)を得た(固体、92.1mg)。得られた高分子色素の収率は、使用したスチルベン誘導体に対して93％であった。また、得られた高分子色素の数平均分子量は12,800、重量平均分子量は26,700であった。なお、数平均分子量及び重量平均分子量は、ゲルパーミエーションクロマトグラフィー(東ソー株式会社、商品名HLC-8020)を用いて、クロロホルム中30℃にて測定し、標準ポリスチレンを基準にして算出した。
【００６７】
得られた高分子色素(1-1)の構造は、1H NMRにより同定した。高分子色素(1-1)の1H NMRスペクトルを図１に示す。なお、1H NMRスペクトルは、日本電子社製 JNM-ECS-400型(400MHz)を用いて、重クロロホルム中室温にて測定することにより得た。
【００６８】
1H NMR (CDCl3, 400 MHz) δ 7.33(d, J=4.0, 2H, スチルベン),7.13-6.94(m, 16H, スチルベン、アニリン),6.91(s, 2H, CH),2.56(t, J=7.2, 4H, Ar-CH2), 1.68-1.48(br, 4H, Ar-CH2-CH2), 1.41-1.18(br, 20H, CH2), 0.94-0.81(m, 6H, CH3)
【００６９】
実施例２
実施例１において、N,N’-ビス(4-n-オクチルフェニル)-1,4-フェニレンジアミン72.7mg(0.15ミリモル)の代わりに、N,N’-ビス(4-n-オクチルフェニル)-4,4’-ジフェニレンジアミン84.0mg(0.15ミリモル)を用いた以外は、実施例１と同様にして高分子色素(1-2)を得た(固体、98.3mg、収率89％)。また、得られた高分子色素の数平均分子量は22,300、重量平均分子量は46,100であった。
【００７０】
実施例１と同様にして、1H NMRにより得られた高分子色素(1-2)の構造を同定した。高分子色素(1-2)の1H NMRスペクトルを図２に示す。
【００７１】
1H NMR (CDCl3, 400 MHz)δ 7.43(d, J=8.0, 4H, スチルベン),7.35(d, J=8.0, 4H, ビフェニル),7.17-7.00(m, 16H, スチルベン、ビフェニル、アニリン),6.94(s,2H, CH), 2.57(t, J=7.6, 4H, Ar-CH2), 1.69-1.52(br, 4H, Ar-CH2-CH2), 1.43-1.17(br, 20H, CH2), 0.88(t, J=6.8, 6H, CH3)
【００７２】
実施例３
実施例１において、N,N’-ビス(4-n-オクチルフェニル)-1,4-フェニレンジアミン72.7mg(0.15ミリモル)の代わりに、N,N’-ビス(4-n-オクチルフェニル)-3,6-アクリジニレンジアミン87.8mg(0.15ミリモル)を用いた以外は、実施例１と同様にして高分子色素(1-3)を得た(固体、97.1mg、収率85％)。また、得られた高分子色素の数平均分子量は18,900、重量平均分子量は42,400であった。
【００７３】
実施例１と同様にして、1H NMRにより得られた高分子色素(1-3)の構造を同定した。高分子色素(1-3)の1H NMRスペクトルを図３に示す。
【００７４】
1H NMR (CDCl3, 400 MHz)δ 8.34(s, 1H, アクリジン),7.67(d, J=7.2, 2H, アクリジン),7.48-7.35(br, 4H, アクリジン),7.23(br, 4H, スチルベン),7.20-7.03(br, 12H, スチルベン、アニリン), 6.97(s, 2H, スチルベン),2.65-2.46(br, 4H, Ar-CH2), 1.73-1.43(br, 4H, Ar-CH2-CH2), 1.43-1.11(br, 20H, CH2), 0.96-0.79(m, 6H, CH3)
【００７５】
実施例４
実施例１において、N,N’-ビス(4-n-オクチルフェニル)-1,4-フェニレンジアミン72.7mg(0.15ミリモル)の代わりにN,N’-ビス(4-n-オクチルフェニル)-4,4’-ジフェニレンジアミン84.0mg(0.15ミリモル)を、4,4’-ジブロモ-trans-スチルベン50.7mg(0.15ミリモル)の代わりに4,4’-ジブロモアゾベンゼン51.0mg(0.15ミリモル)を用いた以外は、実施例１と同様にして高分子色素(1-4)を得た(固体、110.7mg、収率100％)。また、得られた高分子色素の数平均分子量は44,000、重量平均分子量は161,100であった。
【００７６】
実施例１と同様にして、1H NMRにより得られた高分子色素(1-4)の構造を同定した。高分子色素(1-4)の1H NMRスペクトルを図４に示す。
【００７７】
1H NMR (CDCl3, 400 MHz) δ7.74(d, J=7.2, 4H, スチルベン),7.48(d, J=7.2, 4H, ビフェニル),7.18(d, J=8.0, 4H, スチルベン),7.15-7.05(m, 12H, ビフェニル、アニリン),2.59(t, J=8.0, 4H, Ar-CH2), 1.67-1.56(br, 4H, Ar-CH2-CH2), 1.41-1.22(br, 20H, CH2), 0.88(t, J=6.8, 6H, CH3)
【００７８】
実施例５
実施例４において、N,N’-ビス(4-n-オクチルフェニル)-4,4’-ジフェニレンジアミン84.0mg(0.15ミリモル)の代わりに、N,N’-ビス(4-n-オクチルフェニル)-3,6-アクリジニレンジアミン87.8mg(0.15ミリモル)を用いた以外は、実施例４と同様にして高分子色素(1-5)を得た(固体、64.1mg、収率56％)。また、得られた高分子色素の数平均分子量は26,300、重量平均分子量は157,500であった。
【００７９】
実施例１と同様にして、1H NMRにより得られた高分子色素(1-5)の構造を同定した。高分子色素(1-5)の1H NMRスペクトルを図５に示す。
【００８０】
1H NMR (CDCl3, 400 MHz)δ 8.44(s, 1H, アクリジン),7.80(d, J=8.4, 4H, アゾベンゼン),7.76(d, J=8.8, 2H, アクリジン),7.51 (s, 4H, アクリジン),7.34(d, J=6.4, 4H, アクリジン),7.22(d, J=6.4, 4H, アゾベンゼン), 7.16-7.12(br, 8H, アニリン),2.59 (t, J=7.2, 4H, Ar-CH2), 1.73-1.42(br, 4H, Ar-CH2-CH2), 1.41-1.21(br, 20H, CH2), 0.88(t, J=5.2, 6H, CH3)
【００８１】
実施例６
5mL容のナス型フラスコに、実施例１で得られた高分子色素(1-1)50mg及びクロロホルム200mgを仕込み、溶解させ、均一な溶液250mgを得た。
次に、シャーレ上に、高分子色素のクロロホルム溶液を流し込み、25℃で、240分間乾燥させて青色金属調のフィルムを得た。フィルムの厚みを表２に示す。
なお、得られたフィルムの厚みは、膜厚測定装置(株式会社小坂研究所製、商品名：微細形状測定機 surfcorder ET3000i)を用いて測定した。
【００８２】
実施例７
実施例６において、実施例１で得られた高分子色素(1-1)の代わりに、実施例２で得られた高分子色素(1-2)を用いた以外は、実施例６と同様にして青色金属調のフィルムを得た。
【００８３】
実施例８
実施例６において、実施例１で得られた高分子色素(1-1)の代わりに、実施例３で得られた高分子色素(1-3)を用いた以外は、実施例６と同様にして青緑色金属調のフィルムを得た。
【００８４】
実施例９
実施例６において、実施例１で得られた高分子色素(1-1)の代わりに、実施例４で得られた高分子色素(1-4)を用いた以外は、実施例６と同様にして緑色金属調のフィルムを得た。
【００８５】
実施例１０
実施例６において、実施例１で得られた高分子色素(1-1)の代わりに、実施例５で得られた高分子色素(1-5)を用いた以外は、実施例６と同様にして緑色金属調のフィルムを得た。
【００８６】
【表２】
2013203785.tif 000009
【００８７】
表２の結果より、実施例で得られた高分子色素を用いて作成したフィルムは、全て金属調光沢を有することがわかる。また、導入する構造によって、色調の異なる金属調光沢が実現することが明らかである。
【産業上の利用可能性】
【００８８】
本発明の高分子色素は、自動車、通信機器(携帯電話、PDA、リモコン、携帯情報端末、電子辞書、電子手帳等)、家電機器、建築部材等の各種工業材料等に用いられ得る。
【図１】
2013203785.tif 000014
【図２】
2013203785.tif 000015
【図３】
2013203785.tif 000016
【図４】
2013203785.tif 000017
【図５】
2013203785.tif 000018